(57)【要約】  ポリマー材料から形成された外層、半芳香族ポリアミド複合材料から形成された１又は複数の内部層、及びポリマー材料から形成された内層、を含む複数の層によって形成された構造、並びに構造内に含有されたある量の水、を備えたパッケージ構成であって、水は、水の中に溶解されたある量のオゾンを含み、構造の内部層は、酸素を吸収し、オゾンの分解を誘導するように構成されている。【選択図】図２
2021502930.tif 000002
【特許請求の範囲】
【請求項１】
ポリマー材料から形成された外層、半芳香族ポリアミド複合材料から形成された１又は複数の内部層、及びポリマー材料から形成された内層、を含む複数の層によって形成された構造、及び
前記構造内に含有されたある量の水であって、前記水は、前記水の中に溶解されたある量のオゾンを含む、水、
を備え、前記構造の前記内部層は、酸素を吸収し、前記オゾンの分解を誘導するように構成されている、パッケージ構成。
【請求項２】
前記内層の前記ポリマー材料が、食品グレードのポリオレフィン及び食品グレードのポリエステルのうちの１つから形成されている、請求項１に記載のパッケージ構成。
【請求項３】
前記外層の前記ポリマー材料が、食品グレードのポリオレフィン、食品グレードのポリエステル、ナイロン、エチレンビニルアルコール、又はポリアミド系材料から形成されている、請求項１に記載のパッケージ構成。
【請求項４】
前記外層及び前記内層が、いずれもポリエチレンテレフタレートから形成されている、請求項１に記載のパッケージ構成。
【請求項５】
前記複数の層が、さらに、前記複数の層のうちのいずれか２層の間に、少なくとも１つの結合層を含む、請求項１に記載のパッケージ構成。
【請求項６】
前記少なくとも１つの結合層が、前記内層と前記内部層との間に第一の結合材料を、前記内部層と前記外層との間に第二の結合材料を含む、請求項５に記載のパッケージ構成。
【請求項７】
前記外層及び前記内層が、各々独立して、ポリエチレン及びポリプロピレンのうちの１つから形成されている、請求項１に記載のパッケージ構成。
【請求項８】
前記複数の層が、さらに、前記内部層と前記第二の結合材料との間に第二の内部層を含み、前記第二の内部層は、エチレンビニルアルコール材料から形成されている、請求項５に記載のパッケージ構成。
【請求項９】
前記複数の層が、さらに、前記第二の内部層と前記第二の結合材料との間に第三の内部層を含み、前記第三の内部層は、ポリアミド材料から形成されている、請求項８に記載のパッケージ構成。
【請求項１０】
前記外層及び前記内層が、各々独立して、ポリエチレン及びポリプロピレンのうちの１つから形成されている、請求項９に記載のパッケージ構成。
【請求項１１】
前記第一及び第二の結合材料が、不飽和多塩基カルボン酸変性ポリオレフィン、不飽和多塩基カルボン酸無水物変性ポリオレフィン、及びオレフィンとアルキルエステルとのコポリマーのうちの１つから形成されている、請求項６に記載のパッケージ構成。
【請求項１２】
前記第一及び第二の結合材料が、不飽和多塩基カルボン酸無水物変性ポリオレフィンから形成され、前記不飽和多塩基カルボン酸無水物変性ポリオレフィンは、無水マレイン酸変性直鎖状低密度ポリエチレンである、請求項１１載のパッケージ構成。
【請求項１３】
前記外層及び前記内層が、ポリエチレンテレフタレートから形成されている、請求項１に記載のパッケージ構成。
【請求項１４】
前記構造が、剛性である、請求項１に記載のパッケージ構成。
【請求項１５】
前記構造が、可撓性である、請求項１に記載のパッケージ構成。
【請求項１６】
前記構造が、ボトルである、請求項１４に記載のパッケージ構成。
【請求項１７】
前記構造が、フィルム及びバッグのうちの１つである、請求項１５に記載のパッケージ構成。
【請求項１８】
前記水が、前記水の中に溶解された０．００１〜０．５ｍｇ／ｍ３のオゾンを含む、請求項１に記載のパッケージ構成。
【請求項１９】
外層、半芳香族ポリアミド複合材料から形成された少なくとも１つの内部層、及びポリマー材料から形成された内層を含む複数の層から形成された構造に、オゾンを含有する水を充填すること、及び
前記構造をシールすること、
を含み、前記構造の前記内部層は、酸素を吸収して、前記水の中の前記オゾンの分解を誘導することによってオゾンを消去するように構成されている、オゾンを消去するための方法。
【請求項２０】
前記複数の層が、さらに、前記複数の層のうちのいずれか２層の間に、少なくとも１つの結合層を含む、請求項１９に記載の方法。
【請求項２１】
前記少なくとも１つの結合層が、前記内層と前記内部層との間に第一の結合材料を、前記内部層と前記外層との間に第二の結合材料を含む、請求項２０に記載の方法。
【請求項２２】
前記水が、前記水の中に溶解された０．００１〜０．５ｍｇ／ｍ３のオゾンを含む、請求項２０に記載の方法。
【発明の詳細な説明】
【技術分野】
【０００１】
本発明は、多層パッケージ構造に関し、詳細には、パッケージ構造内の内容物からオゾンを消去するように構成された多層構造に関する。
【背景技術】
【０００２】
オゾンは、水の殺菌、特に飲料水の殺菌に広く用いられている。一般的に、オゾンは、様々な材料から作られたバッグ又はボトルに、水と共に投入される。バッグ又はボトルに詰められた水の輸送中及び保存中に殺菌が有効であることを確保するために、多くの場合、過剰のオゾンがバッグ又はボトルにポンプ注入される。このため、通常は、エンドユーザーが水を飲む直前に、ある程度の残留オゾンが、場合によっては比較的高い濃度で存在し、このことは、水の味及び匂いに影響を与える可能性が高い。
【発明の概要】
【０００３】
オゾンを除去するために、いくつかの製品製造業者は、オゾンの消失を促進するために、飲む前に水を加熱することをエンドユーザーに提案している。しかし、飲む前に水を加熱することは、飲む前のエンドユーザーにとって望ましくない場合が多い、又は実行不可能であり得る。このため、エンドユーザーが消費する前に水のオゾン濃度を低下させることができる方法又は材料を提供することが所望され、したがって、オゾンを消去することができる材料及び／又は方法が求められている。
【０００４】
本開示の１つの実施形態では、パッケージ構成が提供される。パッケージ構成は、ポリマー材料から形成された外層、半芳香族ポリアミド複合材料から形成された１又は複数の内部層、ポリマー材料から形成された内層、を含む複数の層によって形成された構造、及び構造内に含有されたある量の水、を含み、水は、水の中に溶解されたある量のオゾンを含む。構造の内部層は、酸素を吸収し、オゾンの分解を誘導するように構成されている。
【０００５】
パッケージ構成の１つの態様では、内層のポリマー材料は、食品グレードのポリオレフィン及び食品グレードのポリエステルのうちの１つから形成されている。
パッケージ構成の別の態様では、外層のポリマー材料は、食品グレードのポリオレフィン、食品グレードのポリエステル、ナイロン、エチレンビニルアルコール、又はポリアミド系材料から形成されている。
【０００６】
パッケージ構成の別の態様では、外層及び内層は、いずれもポリエチレンテレフタレートから形成されている。
パッケージ構成のさらなる態様では、複数の層は、さらに、複数の層のうちのいずれか２層の間に、少なくとも１つの結合層（tie layer）を含む。
【０００７】
パッケージ構成のさらなる態様では、少なくとも１つの結合層は、内層と内部層との間に第一の結合材料を、内部層と外層との間に第二の結合材料を含む。
パッケージ構成の別の態様では、外層及び内層は、各々独立して、ポリエチレン及びポリプロピレンのうちの１つから形成されている。
【０００８】
パッケージ構成のさらなる態様では、複数の層は、さらに、内部層と第二の結合材料との間に第二の内部層を含み、第二の内部層は、エチレンビニルアルコール材料から形成されている。
【０００９】
パッケージ構成の別の態様では、複数の層は、さらに、第二の内部層と第二の結合材料との間に第三の内部層を含み、第三の内部層は、ポリアミド材料から形成されている。
パッケージ構成の別の態様では、第一及び第二の結合材料は、不飽和多塩基カルボン酸変性ポリオレフィン、不飽和多塩基カルボン酸無水物変性ポリオレフィン、及びオレフィンとアルキルエステルとのコポリマーのうちの１つから形成されている。
【００１０】
パッケージ構成のさらなる態様では、第一及び第二の結合材料は、不飽和多塩基カルボン酸無水物変性ポリオレフィンから形成され、不飽和多塩基カルボン酸無水物変性ポリオレフィンは、無水マレイン酸変性直鎖状低密度ポリエチレンである。
【００１１】
パッケージ構成のさらなる態様では、構造は、剛性である。
パッケージ構成の別の態様では、構造は、可撓性である。
パッケージ構成のさらなる態様では、構造は、ボトルである。
【００１２】
パッケージ構成の別の態様では、構造は、フィルム及びバッグのうちの１つである。
パッケージ構成のさらなる態様では、水は、その中に溶解された０．００１〜０．５ｍｇ／ｍ３のオゾンを含む。
【００１３】
本開示の別の実施形態では、オゾンを消去するための方法が提供される。この方法は、外層、半芳香族ポリアミド複合材料から形成された少なくとも１つの内部層、及びポリマー材料から形成された内層を含む複数の層から形成された構造に、オゾンで殺菌された水を充填すること、並びに構造をシールすること、を含む。構造の内部層は、酸素を吸収し、水中のオゾンの分解を誘導するように構成されている。
【００１４】
方法の１つの態様では、複数の層は、さらに、複数の層のうちのいずれか２層の間に、少なくとも１つの結合層を含む。
方法のさらなる態様では、少なくとも１つの結合層は、内層と内部層との間に第一の結合材料を、内部層と外層との間に第二の結合材料を含む。
【００１５】
方法の別の態様では、水は、その中に溶解された０．００１〜０．５ｍｇ／ｍ３のオゾンを含む。
本発明の実施形態の以下の記述を添付の図面と合わせて参照することによって、本発明の上述の及び他の特徴、並びにそれらを実現する方法が、より明らかとなり、本発明自体が、より良く理解される。
【図面の簡単な説明】
【００１６】
【図１】図１は、本開示の剛性パッケージ構成の実施形態を示す。
【図２】図２は、図１のパッケージ構成の構造の一部分を通しての部分断面図を示す。
【図３】図３は、本開示の可撓性パッケージ構成の実施形態を示す。
【図４】図４は、図３のパッケージ構成の構造の一部分を通しての部分断面図を示す。
【図５】図５は、本開示の半芳香族ポリアミド複合材料が酸素を消去する機構を示す。
【発明を実施するための形態】
【００１７】
複数の図を通して、対応する符号は、対応する部分を示す。図面は、本開示に従う様々な特徴及び構成部分の実施形態を表すが、図面は、必ずしも正しい寸法ではなく、ある特定の特徴は、本開示を例示し、説明する目的で、誇張されている場合がある。本明細書で示される実例は、本発明の１又は複数の実施形態を例証するものであり、そのような実例は、いかなる形であっても、本発明の範囲を限定するものとして解釈されるべきではない。
【００１８】
構造内の水中に存在するオゾンを消去するように構成された構造を備えたパッケージ構成が開示される。本開示のパッケージ構成は、一般的に、オゾンで殺菌されたある量の水又はある量のオゾン水溶液を含有する多層フィルムから形成された構造を含む。構造の多層フィルムは、一般的に、異なるポリマーから形成された複数の層を含む。以下でさらに考察されるように、本開示は、ボトル又はバッグなどの様々な形状に形成されたフィルムを開示し、例えば、最外層、最内層、及びそれらの間にある１若しくは複数の層を含む１から多くは３０、又はそれ以上の層を含む。様々な実施形態では、いずれの１つの層が、最内層として、最外層として、及び／又はそれらの間にある１若しくは複数の層として働いてもよい。
【００１９】
例えば、多層フィルムは、一般的に、包装具の構造内に含有された殺菌水又はオゾン水溶液と接触している内層を含む。内層の主な機能は、食品との安全な直接接触を可能とすること、シール可能とすること、及び良好な水分バリア性能を提供すると同時に、以下で詳細に述べる機構を介して酸素を消去する量の水分の透過も促進すること、を含む。内層は、ポリエチレン若しくはポリプロピレンなどの食品グレードのポリオレフィン、又はポリエチレンテレフタレートなどの食品グレードのポリエステルから形成されてよい。バッグなどの可撓性構造の場合、内層は、ポリエチレン又はポリプロピレンから形成されてよい。ポリエチレン及びポリプロピレンは、一般的に、良好な水分バリア性能を有し、ポリエチレンは、およそ１２０℃というその低い融点のために、多層フィルムにおけるシール層として用いられ得る。加えて、ポリエチレン及びポリプロピレンでは、一般的に、低いオリゴマー含有量、高い耐化学薬品及び溶剤性、高い透明性、並びに低いコストが得られる。ボトルなどの剛性構造の場合、内層は、ポリエチレンテレフタレートから形成されてよい。ポリエチレンテレフタレートは、一般的に、適度の水分バリア性能を有し、半剛性から剛性であり得る。しかし、ポリエチレンテレフタレートの水分バリア性能は、ポリエチレン及びポリプロピレンほど良好ではない。加えて、ポリエチレンテレフタレートは、ほとんどのナイロン材料と比較して高い純度を有し、一般的に、良好な耐化学薬品及び溶剤性、並びに高い透明性を提供する。
【００２０】
さらに、多層フィルムは、一般的に、周囲環境に面し、構造の周囲にある大気と接触している外層も含む。外層は、ポリエチレン若しくはポリプロピレンなどの食品グレードのポリオレフィン、ポリエチレンテレフタレートなどの食品グレードのポリエステル、ナイロン、エチレンビニルアルコール、又は半芳香族ポリアミド複合材料（すなわち、Ａｅｇｉｓ（登録商標）バリア材料、ＡｄｖａｎＳｉｘ Ｒｅｓｉｎｓ＆Ｃｈｅｍｉｃａｌｓ ＬＬＣから入手可能）などのポリアミド系材料から形成されてよい。様々な実施形態では、外層は、外層が周囲環境の酸素及び／又は水分から他の層を保護するように、ポリエチレン若しくはポリプロピレンなどの食品グレードのポリオレフィン、ポリエチレンテレフタレートなどの食品グレードのポリエステル、ナイロン、又はエチレンビニルアルコールから形成されている。
【００２１】
可撓性構造の場合、内層と同様に、外層は、ポリエチレン又はポリプロピレンから形成されてよい。ポリエチレン及びポリプロピレンは、一般的に、良好な水分バリア性能を有し、ポリエチレンは、およそ１２０℃というその低い融点のために、多層フィルムにおけるシール層として用いられ得る。一般的に、ポリエチレン及びポリプロピレンは、それらが他の層に対する良好な保護、及び水の有効期間中にわたって構造内部にある水の良好な保護を提供するように、良好な透明性並びに良好な耐化学薬品及び溶剤性も提供し得る。剛性構造の場合、内層と同様に、外層は、ポリエチレンテレフタレートから形成されてよい。ポリエチレンテレフタレートは、一般的に、適度の水分バリア性能を有し、半剛性から剛性であり得る。加えて、ポリエチレンテレフタレートは、それが他の層及び構造内部にある食品に対する良好な保護も提供することができるように、良好な透明性並びに良好な耐化学薬品及び溶剤性も提供し得る。
【００２２】
多層フィルムは、内層と外層との間に配置された内部層も含む。一般的に、内部層は、ポリアミド系材料から形成され、これは、多層フィルムに強度及び耐穿刺性を提供する。ポリアミド系材料の層は、酸素及びオゾンを消去する能力も有する。より具体的には、ポリアミド系材料の層は、構成から酸素を除去する能力を有し、その酸素の除去が、その後除去することができる酸素へのオゾンの分解を推進し、その結果、間接的にオゾンが消去される。様々な実施形態では、ポリアミド系材料は、単一層として用いられてよく、又はそれは、ポリアミドとブレンドされて内部層を形成してもよい。
【００２３】
オゾンは、比較的不安定な化合物であって、非常に短い半減期（３０分未満）を有し、その後、オゾンは酸素に分解する。オゾンと酸素との間の反応は、以下の反応（Ｉ）に示されるように、温度、圧力、及び他の因子に影響され得る特定の反応平衡定数を有する。
【００２４】
【化１】
2021502930.tif 000003
【００２５】
したがって、オゾンは、酸素とオゾンとの間の平衡が達成されるように、酸素へとより速く分解し得る。オゾンの分解に対する１つの例示的な機構は、以下の通りの機構（Ｉ）であり：
初期反応  Ｏ３＋Ｈ２Ｏ→Ｏ２＋ＯＨ・
Ｏ３＋ＯＨ−→Ｏ２−＋ＨＯ２・
伝搬反応  Ｏ３＋ＯＨ・→Ｏ２＋ＨＯ２・
Ｏ３＋Ｈ２Ｏ・→２Ｏ２＋ＯＨ・
停止反応  ２ＨＯ２・→Ｏ２＋Ｈ２Ｏ２、（Ｉ）
オゾンは、水と反応して酸素を生成する。オゾンの分解に対する別の例示的な機構は、以下の通りの機構（ＩＩ）であり：
Ｏ３＋ＯＨ−→Ｏ２＋ＨＯ２・
Ｏ３＋ＨＯ２−→Ｏ２＋Ｏ２−＋ＨＯ・
Ｏ３＋ＯＨ・→Ｏ２＋ＨＯ２・
ＨＯ２・＋ＨＯ・→ＨＯ２・＋ＯＨ−
ＯＨ−＋ＨＯ・→Ｏ−＋Ｈ２Ｏ
Ｏ３＋Ｏ２−→Ｏ３−＋Ｏ２
Ｏ３−＋Ｈ＋→ＨＯ・＋Ｏ２
Ｏ−＋Ｈ２Ｏ→ＨＯ・＋ＯＨ−、（ＩＩ）
フリーラジカル連鎖反応が、水中で発生している。
【００２６】
ポリアミド系材料の層が酸素を消去するに従って、ポリアミド系材料中への吸収による酸素の除去は、さらに、上記反応（Ｉ）の平衡を右側へシフトし、オゾンの酸素への分解が増加する。オゾンの酸素への分解を推進することによって、ポリアミド系材料の層は、本質的にオゾンを消去又は除去するように働く。
【００２７】
ポリアミド系層における酸素消去は、水の存在によって活性化され、水は、フィルムの内層及び／又は外層を透過し、酸素及びオゾンの初期の迅速な進入を促進する。水の存在はまた、ポリマー全体への酸素の拡散も促進する。水は、ナイロン系材料の可塑剤として作用し、ナイロン系材料（すなわち、多層フィルムの層）の酸素透過率を高める。酸素は、以下に示されるように、開始剤（すなわち、水分又は水）及び触媒（すなわち、ステアリン酸コバルト）の存在下で酸素と反応して酸化剤を生成するポリアミド系材料中のポリアミドによって消去又は除去され、したがって、水中のオゾンの分解を誘導する。
【００２８】
【化２】
2021502930.tif 000004
【００２９】
例示的な実施形態では、ポリアミド系材料は、半芳香族ポリアミド複合材料である。１つの適切な半芳香族ポリアミド複合材料は、ＡｄｖａｎＳｉｘ Ｒｅｓｉｎｓ ＆ Ｃｈｅｍｉｃａｌｓ ＬＬＣから入手可能であるＡｅｇｉｓ（登録商標）バリア材料である。酸素を消去するポリアミド系材料の機構は、図５に示される。半芳香族ポリアミド複合層は、キャスト、インフレーション、又は二軸延伸プロセスによって形成された屈曲フィルム（flexural film）であってよい。
【００３０】
酸素を消去することができる典型的なポリアミド系又はナイロン系材料は、被酸化性ポリマー、及び水による消去の開始に必要とされる活性化エネルギーを低下させる触媒を含む。被酸化性ポリマーは、酸素に対して特に敏感なパッケージ内容物の有効期間を延長する目的で、典型的には、構造安定性を提供するための結晶性ポリマー、及び半結晶性であり被酸化性であるアモルファスポリマー、及び所望に応じてさらに、スクアレン、脂肪酸、又はポリブタジエンなどの不飽和エチレン系炭化水素、のブレンドを含む。不飽和エチレン系炭化水素は、通常、包装材料と適合させるために、化学基によって末端官能化されている。
【００３１】
酸素を消去することができるポリアミド系又はナイロン系材料は、典型的には、主成分（すなわち、材料全体の５０重量％超）及び副成分（すなわち、材料の３５重量％未満）を含有する。様々な実施形態では、主成分は、１若しくは複数の半芳香族ポリアミド及び／又はポリアミド６／６６コポリマーによって形成されたアモルファスナイロンであってよく、副成分は、ポリアミド６であってよい。
【００３２】
ポリアミド系又はナイロン系材料は、酸素の消去を加速するための触媒も含んでよい。様々な実施形態では、触媒は、ポリアミド複合材料の総重量の５重量％未満の量で存在してよい。触媒は、ステアリン酸コバルトを例とする遷移金属塩であってよい。所望に応じて、不飽和エチレン系炭化水素が、ポリアミド系又はナイロン系材料に添加されてもよい。不飽和エチレン系炭化水素は、末端官能化ポリブタジエンなどの不飽和エチレン系炭化水素を含んでよい。
【００３３】
他の種類の酸素消去剤が用いられてもよい。例えば、ドライ食品の保存の場合、ある特定のポリ不飽和脂肪酸（ＰＵＦＡ）が用いられ得る。しかし、ＰＵＦＡの使用は、水が存在しない場合に制限されており、なぜなら、少量の水分がＰＵＦＡ消去剤を活性化し、そのことが、その消去効果を急速に失わせるからである。
【００３４】
様々な実施形態では、多層フィルムは、内層と外層との間に配置されたさらなる内部層も含み得る。例えば、多層フィルムは、ポリアミド６、ポリアミド６６、ポリアミド６とポリアミド６６とのコポリマー、ポリアミド１２、ポリアミド６Ｔ、ＭＸＤ６、及び／又は他の種類のポリアミドなどの材料から形成された１又は複数のポリアミド層、エチレンビニルアルコール（ＥＶＯＨ）から形成された１又は複数の層、ポリフッ化ビニリデン（ＰＶＤＦ）から形成された１又は複数の層、１又は複数のエチレンアクリル酸（ＥＶＡ）層、１又は複数のポリ塩化ビニル（ＰＶＣ）層、１又は複数のポリ塩化ビニリデン（ＰＶＤＣ）層、１又は複数のポリスチレン（ＰＳ）層、ポリエチレン、ポリプロピレンなどのポリオレフィンから形成された１又は複数の層、ポリエチレンテレフタレートなどのポリエステルから形成された１又は複数の層、並びに／又は食品包装用多層フィルムに用いるのに適する１又は複数の他の種類のポリマー層、を含み得る。
【００３５】
ポリアミド層又はナイロン層の主たる機能は、強度、耐穿刺性、耐曲げクラック性、熱安定性、低温耐久性、及び／又は耐紫外線性能を多層フィルムに提供することである。ＥＶＯＨから形成された層の主たる機能は、酸素バリア及び／又は水分バリアとして作用することである。より具体的には、エチレンビニルアルコール層は、半芳香族ポリアミド複合材料層を、酸素への過剰な曝露から保護し、したがって、半芳香族ポリアミド複合材料層の有効期間を延長するように構成されている。しかし、水分を吸収すると、ＥＶＯＨ層の酸素バリア性能及び透明性は低下する可能性があり、一方ＥＶＯＨ層のヘイズは増加する可能性がある。
【００３６】
様々な実施形態では、半芳香族ポリアミド複合材料層の含有量（load）は、パッケージタイプ、又は包装される食品の体積及び／若しくは保存期間に応じて、１％〜６０％であってよい。しかしながら、半芳香族ポリアミド複合材料層は、ＥＶＯＨから形成された層なしで多層フィルム中に存在してもよい。
【００３７】
多層フィルムは、フィルムの様々な層間の接着を促進するために、１又は複数の結合層を含んでもよい。いくつかの例示的な実施形態では、結合層は、強く可塑化又は粘着性付与（tacified）が成された結果として、アルコール基、アミン基、又は酸基によって官能化された部分官能化オレフィンとされた様々なポリオレフィンであってよい。ポリオレフィンは、アクリル接着剤、樹脂（例：樹脂及びその誘導体、テルペン及び変性テルペン、脂肪族、脂環式、及び芳香族樹脂（Ｃ５脂肪族樹脂、Ｃ９芳香族樹脂、及びＣ５／Ｃ９脂肪族／芳香族樹脂）、水素化炭化水素樹脂、並びにテルペン−フェノール樹脂を含む粘着性付与剤などの添加剤によって可塑化又は粘着性付与されてよい。例えば、結合層は、不飽和多塩基カルボン酸変性ポリオレフィン、不飽和多塩基カルボン酸無水物変性ポリオレフィン、及び／又はオレフィンとアルキルエステルとのコポリマーから形成されてよい。例示的な結合層は、無水マレイン酸変性直鎖状低密度ポリエチレン、すなわちＬＬＤＰＥ−ｇ−ＭＡＨ、Ｄｕｐｏｎｔ製のグレード名Ｂｙｎｏｌ ４１Ｅ６８７、を含む。ＬＬＤＰＥ−ｇ−ＭＡＨの融点は、およそ１１９℃であり、メルトフローインデックスは、ＡＳＴＭ Ｄ１２３８−０４（１９０℃／２．１６ｋｇ）に従って、およそ１．７ｇ／１０分である。
【００３８】
多層フィルムを構成する層に基づいて、構造は、多層フィルムがボトル、バッグ、又は他のいずれかの類似の構造若しくは製品／包装材に形成することができるように、剛性又は可撓性であってよい。様々な実施形態では、多層フィルムは、およそ９〜１５００μｍの厚さであってよく、この場合、各半芳香族ポリアミド複合材料層は、およそ３〜５０μｍの厚さであってよく、各ＥＶＯＨ層は、およそ３〜５０μｍの厚さであってよく、各ポリアミド層は、およそ３〜５０μｍの厚さであってよく、並びに／又は各外層及び／若しくは内層は、およそ５〜７００μｍの厚さであってよい。１つの実施形態では、多層フィルムは、およそ１００μｍの厚さであってよく、この場合、半芳香族ポリアミド複合材料層は、およそ１０μｍの厚さであってよく、ＥＶＯＨ層は、およそ１０μｍの厚さであってよく、ポリアミド層は、およそ１０μｍの厚さであってよく、並びに外層及び／又は内層は、各々およそ３５μｍの厚さであってよい。
【００３９】
多層フィルムから形成された構造は、ある量の飲料水、例えば水道水又は他の飲料用水が充填され、シールされる。構造内に含有された水は、オゾンで殺菌され、それによって、オゾンが水に溶解されてオゾン水溶液が作られる。オゾンは、気泡拡散、ベンチュリ注入、及び／又は静的混合によって水に溶解されてよい。オゾン水溶液は、一般的に、およそ０．００１〜０．５ｍｇ／ｍ３のオゾンを含む。
【００４０】
図１を参照すると、オゾンで殺菌されたある量の水１４が充填されたボトルの形状の構造１２を含むパッケージ構成１０の例示的な実施形態が示される。図２を参照すると、構造１２の例示的な多層フィルム１６の断面が示される。一般的に、多層フィルム１６は、パッケージ構成１０内に含有された水１４に隣接する第一のポリマー層２０、大気１８に隣接する第二のポリマー層２４、及び第一のポリマー層２０と第二のポリマー層２４との間に配置された半芳香族ポリアミド複合層２２を含む。様々な実施形態では、第一のポリマー層２０及び第二のポリマー層２４は、独立して、ポリエチレン、ポリプロピレン、エチレンビニルアルコール、ポリアミド、又はポリエチレンテレフタレートから形成されていてよい。例示的な実施形態では、構造又はボトル１２が剛性であるように、第一のポリマー層２０及び第二のポリマー層２４は、いずれもポリエチレンテレフタレート（ＰＥＴ）から形成されている。
【００４１】
いくつかの実施形態では、多層フィルムは、外層と内部層との間に、及び／又は内層と内部層との間に、追加のポリマー層を含んでよい。例えば、図３を参照すると、オゾンで殺菌されたある量の水１４が充填され、シールされたバッグの形状の構造１１２を含むパッケージ構成１１０の第二の例示的な実施形態が示される。図４を参照すると、構造１１２の例示的な多層フィルム１１６が示される。一般的に、多層フィルム１１６は、水１４に隣接する第一のポリマー層１２０、大気１８に隣接する第二のポリマー層１２４、及び第一のポリマー層１２０と第二のポリマー層１２４との間に配置された半芳香族ポリアミド複合層１２２を含む。様々な実施形態では、第一のポリマー層１２０及び第二のポリマー層１２４は、独立して、ポリエチレン、ポリプロピレン、エチレンビニルアルコール、ポリアミド、又はポリエチレンテレフタレートから形成されていてよい。例示的な実施形態では、構造又はバッグ１１２が可撓性であるように、第一のポリマー層１２０及び第二のポリマー層１２４は、いずれもポリエチレン又はポリプロピレンから形成されている。様々な実施形態では、第一のポリマー層１２０及び第二のポリマー層１２４は、いずれもポリエチレンであってよく、又は第一のポリマー層１２０は、ポリエチレンであってよく、第二のポリマー層１２４は、ポリプロピレンであってよく、若しくはその逆であってもよい。加えて、多層フィルム１１６は、さらに、第一のポリマー層１２０と半芳香族ポリアミド複合層１２２との間に配置された第一の結合材料層１２６、第二のポリマー層１２４と半芳香族ポリアミド複合層１２２との間に配置された第二の結合材料層１２８、及び第一の結合材料層１２６と半芳香族ポリアミド複合層１２２との間に配置されたエチレンビニルアルコールから形成された層１３０を含む。エチレンビニルアルコールから形成された層１３０は、例示的に、第一の結合材料層１２６によって第一のポリマー層１２０と結合されており、半芳香族ポリアミド複合層１２２は、例示的に、第二の結合材料層１２８によって第二のポリマー層１２４と結合されている。
【００４２】
別の例示的な多層フィルムは、構造１１２と同様に、層１２０、１２２、１２４、１２６、１２８、及び１３０を、エチレンビニルアルコールから形成された層１３０と第二の結合材料層１２８との間に配置されたポリアミド層と共に含む。
【００４３】
なお別の例示的な多層フィルムは、構造１１２と同様に、層１２０、１２２、１２４、１２６、及び１２８を、エチレンビニルアルコールから形成された層１３０なしで含む。
実施例
比較実施例１
以下の構造の２つの多層フィルムを、製造し、分析した。
【００４４】
フィルム構造１は、半芳香族ポリアミド複合層を有する以下の構造の多層フィルムを含み：
（内側）ＰＥ／結合層／半芳香族ポリアミド複合層／ＥＶＯＨ／ＰＡ６，６６コポリマー／結合層／ＰＥ（外側）
合計厚さは、およそ１００μｍであり、半芳香族ポリアミド複合層の厚さは、およそ１０μｍであり、ＥＶＯＨ層の厚さは、およそ１０μｍであり、ポリアミド６，６６コポリマー層の厚さは、およそ１０μｍであり、ポリエチレン層の厚さは、およそ３５μｍであった。
【００４５】
フィルム構造２は、基準として、半芳香族ポリアミド複合層なしの多層フィルムを含み、多層フィルムは、以下の構造を有し：
ＰＥ／結合層／ＰＡ６，６６コポリマー／ＥＶＯＨ／ＰＡ６，６６コポリマー／結合層／ＰＥ
合計厚さは、およそ１００μｍであり、ＥＶＯＨ層の厚さは、およそ１０μｍであり、ポリアミド６，６６コポリマー層の厚さは、およそ１０μｍであり、ポリエチレン層の厚さは、およそ３５μｍであった。
【００４６】
各々の多層フィルムを用いて、約７．５リットルの容量の可撓性バッグを作製した。続いて、各バッグに、バッグに入れる前にオゾン殺菌した水を充填した。水を充填したバッグを、３ヶ月間保存し、水の匂いを嗅ぎ、水を試飲することによって、各バッグ中の水の状態、品質、匂い、及び異臭を比較した。試験結果から、半芳香族ポリアミド複合層を含有するフィルム構造１で作製したバッグ中の水は、半芳香族ポリアミド複合層を含んでいなかったフィルム構造２で作製したバッグ中の水と比較して異臭が少なかったことが示された。オゾン殺菌水の異臭が、オゾン殺菌からの過剰なオゾンに起因することは公知である。このように、フィルム構造２がフィルム構造１よりも強い臭気を有していたことから、半芳香族ポリアミド複合層が、直接又は間接的にオゾンを消去したに違いないと結論づけることができる。
【００４７】
本発明を、例示的な設計に関して記載してきたが、本発明は、本開示の趣旨及び範囲内で、さらに改変することができる。さらに、本出願は、本開示からのそのような逸脱を、本発明が属する技術分野における公知の又は従来の実践の範囲内に含まれるとして包含することを意図している。
【図１】
2021502930.tif 000005
【図２】
2021502930.tif 000006
【図３】
2021502930.tif 000007
【図４】
2021502930.tif 000008
【図５】
2021502930.tif 000009
【国際調査報告】
2021502930.tif 000010
2021502930.tif 000011